(57)【要約】      （修正有）【課題】色再現性（ＮＴＳＣ比）の優れた発光装置を提供する。【解決手段】発光装置1は、一次光を発する発光素子２と、発光素子２から発せられた一次光の一部を吸収して、一次光の波長よりも長い波長を有する二次光を発する波長変換部３とを備え、波長変換部３は、緑色系発光蛍光体および赤色発光蛍光体を含み、緑色系発光蛍光体が、ＥｕａＳｉｂＡｌｃＯｄＮｅで実質的に表されるβ型ＳｉＡｌＯＮである２価のユーロピウム付活酸窒化物蛍光体、ならびに、２（Ｂａ１−ｆ−ｇＭＩｆＥｕｇ）Ｏ・ＳｉＯ２で実質的に表される２価のユーロピウム付活珪酸塩蛍光体から選ばれる少なくとも１種からなり、赤色系発光蛍光体が、ＭＩＩ２（ＭＩＩＩ１−ｈＭｎｈ）Ｆ６で実質的に表される４価のマンガン付活フッ化４価金属塩蛍光体からなり、液晶ディスプレイと組み合わせたとき、色再現性（ＮＴＳＣ比）が８６．４％以上である。【選択図】図１
2014039052.tif 000002
【特許請求の範囲】
【請求項１】
一次光を発する発光素子と、発光素子から発せられた一次光の一部を吸収して、一次光の波長よりも長い波長を有する二次光を発する波長変換部とを備える、液晶ディスプレイのバックライト用発光装置であって、
前記波長変換部は、緑色系発光蛍光体および赤色発光蛍光体を含み、
上記緑色系発光蛍光体が、
一般式（Ａ）：ＥｕａＳｉｂＡｌｃＯｄＮｅ
（上記一般式（Ａ）中、０．００５≦ａ≦０．４、ｂ＋ｃ＝１２、ｄ＋ｅ＝１６である。）
で実質的に表されるβ型ＳｉＡｌＯＮである２価のユーロピウム付活酸窒化物蛍光体、ならびに、
一般式（Ｂ）：２（Ｂａ１−ｆ−ｇＭＩｆＥｕｇ）Ｏ・ＳｉＯ２
（上記一般式（Ｂ）中、ＭＩはＭｇ、ＣａおよびＳｒから選らばれる少なくとも１種のアルカリ土類金属元素を示し、０＜ｆ≦０．５５、０．０３≦ｇ≦０．１０である。）
で実質的に表される２価のユーロピウム付活珪酸塩蛍光体から選ばれる少なくとも１種からなり、
上記赤色系発光蛍光体が、
一般式（Ｃ）：ＭＩＩ２（ＭＩＩＩ１−ｈＭｎｈ）Ｆ６
ここにおいて、Ｍｎの組成比（濃度）を示すｈの値は０．００１≦ｈ≦０．１である、（上記一般式（Ｃ）中、ＭＩＩはＬｉ、Ｎａ、Ｋ、ＲｂおよびＣｓから選ばれる少なくとも１種のアルカリ金属元素、ＭＩＩＩはＧｅ、Ｓｉ、Ｓｎ、ＴｉおよびＺｒから選ばれる少なくとも１種の４価の金属元素を示す。）
で実質的に表される４価のマンガン付活フッ化４価金属塩蛍光体からなり、
液晶ディスプレイと組み合わせたとき、色再現性（ＮＴＳＣ比）が８６．４％以上であることを特徴とする液晶ディスプレイのバックライト用発光装置。
【請求項２】
０．００５≦ｈ≦０．０５であることを特徴とする請求項１に記載の液晶ディスプレイのバックライト用発光装置。
【請求項３】
ＭＩはＳｒであることを特徴とする請求項１または２に記載の液晶ディスプレイのバックライト用発光装置。
【請求項４】
発光素子が、ピーク波長４３０〜４８０ｎｍの一次光を発する窒化ガリウム系半導体であることを特徴とする請求項１〜３のいずれか１項に記載の液晶ディスプレイのバックライト用発光装置。
【請求項５】
請求項１〜４のいずれか１項に記載の液晶ディスプレイのバックライト用発光装置を組み込んだ液晶ディスプレイ用バックライト。
【発明の詳細な説明】
【技術分野】
【０００１】
本発明は、一次光を発する発光素子と、発光素子から発せられた一次光の一部を吸収して、一次光の波長よりも長い波長を有する二次光を発する波長変換部とを備えたバックライト用発光装置およびそれを用いた液晶ディスプレイ用バックライトに関する。
【背景技術】
【０００２】
半導体発光素子と蛍光体とを組み合わせた発光装置は、低消費電力、小型化、高輝度、さらには広範囲な色再現性が期待される次世代の発光装置として注目され、活発に研究、開発が行われている。発光素子から発せられる一次光は、通常、長波長の紫外線から青色の範囲、すなわち３８０〜４８０ｎｍのものが用いられる。また、この用途に適合した様々な蛍光体を用いた波長変換部も提案されている。
【０００３】
さらには近年、小型液晶ディスプレイ（以下、ＬＣＤ（Liquid  Crystal  Display））用バックライトの開発競争が激化している。この分野においては様々な方式が提案されているが、明るさと色再現性（ＮＴＳＣ比）とを同時に満足する方式は見つかっていない。
【０００４】
現在、白色の発光装置としては、青色発光の発光素子（ピーク波長：４５０ｎｍ前後）とその青色により励起され黄色発光を示す３価のセリウムで付活された（Ｙ、Ｇｄ）３（Ａｌ，Ｇａ）５Ｏ１２蛍光体または２価のユーロピウムで付活された（Ｓｒ，Ｂａ，Ｃａ）２ＳｉＯ４蛍光体との組み合わせが主として用いられている。ただし、これらの発光装置では、色再現性（ＮＴＳＣ比）は６５％前後（ＣＩＥ１９３１）である。一方、近年、小型ＬＣＤにおいてもより色再現性の良好なものが求められている。このような背景の中、小型ＬＣＤ用バックライトの色再現性（ＮＴＳＣ比）の改善が急務となっている。
【０００５】
ＬＣＤにおける色再現性（ＮＴＳＣ比）に着目したものとしては、たとえば特開２００３−１２１８３８号公報（特許文献１）がある。特許文献１では、バックライト光源として、５０５〜５３５ｎｍの範囲にスペクトルピークを有すること、ならびに、その光源に使用する緑蛍光体の付活剤として、ユーロピウム、タングステン、スズ、アンチモン、マンガンのいずれかを含むことが記載され、さらには、緑蛍光体としてＭｇＧａ２Ｏ４：Ｍｎ、Ｚｎ２ＳｉＯ４：Ｍｎを用いることが実施例に記載されている。しかしながら、発光素子のピーク波長が４３０〜４８０ｎｍの範囲の場合には、ユーロピウム、タングステン、スズ、アンチモン、マンガンのいずれかを含む蛍光体が全て適用されるものではない。すなわち、特許文献１の実施例に記載されているＭｇＧａ２Ｏ４：Ｍｎ、Ｚｎ２ＳｉＯ４：Ｍｎは、４３０〜４８０ｎｍの範囲の励起光では、その発光効率は著しく低くなってしまう。
【０００６】
また、たとえば特開２００４−２８７３２３号公報（特許文献２）には、バックライトとして、赤発光ＬＥＤチップと緑発光ＬＥＤチップと青発光ＬＥＤチップとが１パッケージになったＲＧＢ−ＬＥＤの他に、３波長型蛍光管、紫外光ＬＥＤ＋ＲＧＢ蛍光体、有機ＥＬ光源などがあると記載されている。しかしながら特許文献２には、青色光を励起源とするＲＧ蛍光体に関する具体的な記載はない。
【０００７】
一方、４価のマンガン付活フッ化金属塩蛍光体については、たとえばＵＳ２００６０１６９９９８Ａ１（特許文献３）に記載されている。しかしながら特許文献３には、高効率な緑色蛍光体と組み合わせて、その色再現性（ＮＴＳＣ比）に言及されてはいない。
【先行技術文献】
【特許文献】
【０００８】
【特許文献１】特開２００３−１２１８３８号公報
【特許文献２】特開２００４−２８７３２３号公報
【特許文献３】ＵＳ２００６０１６９９９８Ａ１
【発明の概要】
【発明が解決しようとする課題】
【０００９】
本発明は上記課題を解決するためになされたものであって、その目的とするところは、発光素子からの４３０〜４８０ｎｍの範囲の光によって高効率に発光する特定の蛍光体を用いることにより、色再現性（ＮＴＳＣ比）の優れた発光装置を提供することである。
【課題を解決するための手段】
【００１０】
本発明の液晶ディスプレイのバックライト用発光装置は、一次光を発する発光素子と、発光素子から発せられた一次光の一部を吸収して、一次光の波長よりも長い波長を有する二次光を発する波長変換部とを備える、液晶ディスプレイのバックライト用発光装置であって、前記波長変換部は、緑色系発光蛍光体および赤色発光蛍光体を含み、上記緑色系発光蛍光体が、
一般式（Ａ）：ＥｕａＳｉｂＡｌｃＯｄＮｅ
（上記一般式（Ａ）中、０．００５≦ａ≦０．４、ｂ＋ｃ＝１２、ｄ＋ｅ＝１６である。）で実質的に表されるβ型ＳｉＡｌＯＮである２価のユーロピウム付活酸窒化物蛍光体、ならびに、
一般式（Ｂ）：２（Ｂａ１−ｆ−ｇＭＩｆＥｕｇ）Ｏ・ＳｉＯ２
（上記一般式（Ｂ）中、ＭＩはＭｇ、ＣａおよびＳｒから選らばれる少なくとも１種のアルカリ土類金属元素を示し、０＜ｆ≦０．５５、０．０３≦ｇ≦０．１０である。）で実質的に表される２価のユーロピウム付活珪酸塩蛍光体から選ばれる少なくとも１種からなり、上記赤色系発光蛍光体が、
一般式（Ｃ）：ＭＩＩ２（ＭＩＩＩ１−ｈＭｎｈ）Ｆ６
ここにおいて、Ｍｎの組成比（濃度）を示すｈの値は０．００１≦ｈ≦０．１である、（上記一般式（Ｃ）中、ＭＩＩはＬｉ、Ｎａ、Ｋ、ＲｂおよびＣｓから選ばれる少なくとも１種のアルカリ金属元素、ＭＩＩＩはＧｅ、Ｓｉ、Ｓｎ、ＴｉおよびＺｒから選ばれる少なくとも１種の４価の金属元素を示す。）で実質的に表される４価のマンガン付活フッ化４価金属塩蛍光体からなり、液晶ディスプレイと組み合わせたとき、色再現性（ＮＴＳＣ比）が８６．４％以上であることを特徴とする。
【００１１】
本発明の液晶ディスプレイのバックライト用発光装置において、０．００５≦ｈ≦０．０５であることが好ましい。
【００１２】
本発明の液晶ディスプレイのバックライト用発光装置において、ＭＩはＳｒであることが好ましい。
【００１３】
本発明の液晶ディスプレイのバックライト用発光装置において、発光素子が、ピーク波長４３０〜４８０ｎｍの一次光を発する窒化ガリウム系半導体であることが好ましい。
【００１４】
本発明は、上述したいずれかの本発明の液晶ディスプレイのバックライト用発光装置を組み込んだ液晶ディスプレイ用バックライトについても提供する。
【発明の効果】
【００１５】
本発明によれば、発光素子からの発光を波長変換部において効率よく吸収して、高効率な白色光を発光するとともに、色再現性（ＮＴＳＣ比）が著しく良好な白色光を得ることができる発光装置が提供される。
【図面の簡単な説明】
【００１６】
【図１】本発明の好ましい一例の発光装置１を模式的に示す断面図である。
【図２】本発明の発光装置に用いられ得るβ型ＳｉＡｌＯＮである２価のユーロピウム付活酸窒化物緑色系発光蛍光体の具体的な一例の発光スペクトル分布を示すグラフである。
【図３】本発明の発光装置に用いられ得る２価のユーロピウム付活珪酸塩蛍光体の具体的な一例の発光スペクトル分布を示すグラフである。
【図４】本発明の発光装置に用いられ得る４価のマンガン付活フッ化４価金属塩蛍光体の具体的な一例の発光スペクトル分布を示すグラフである。
【図５】本発明の好ましい一例の発光装置の発光スペクトル分布を示すグラフである。
【図６】本発明の好ましい一例の発光装置をバックライト光源として組み込んだＬＣＤの色再現性を示す色度図である。
【図７】黄色系発光蛍光体を用いた従来の発光装置の発光スペクトル分布を示すグラフである。
【図８】黄色系発光蛍光体を用いた従来の発光装置をバックライト光源として組み込んだＬＣＤの色再現性を示す色度図である。
【発明を実施するための形態】
【００１７】
図１は、本発明の好ましい一例の発光装置１を模式的に示す断面図である。本発明の発光装置１は、図１に示すように、一次光を発する発光素子２と、発光素子２から発せられた一次光の一部を吸収して、一次光の波長よりも長い波長を有する二次光を発する波長変換部３とを基本的に備え、波長変換部３が緑色系発光蛍光体４および赤色系発光蛍光体５を含む。図１には、発光素子２、緑色系発光蛍光体４および赤色系発光蛍光体５が封止剤６中に封止され、発光素子２から発せられる一次光の一部を吸収して、一次光の波長以上の長さの波長を有する二次光を発し得るように波長変換部３が実現された例を示している。本発明の発光装置１における波長変換部３は、緑色系発光蛍光体４として以下の（Ａ）β型ＳｉＡｌＯＮである２価のユーロピウム付活酸窒化物蛍光体および（Ｂ）２価のユーロピウム付活珪酸塩蛍光体から選ばれる少なくとも１種を含み、赤色系発光蛍光体として以下の２種の（Ｃ），（Ｄ）４価のマンガン付活フッ化４価金属塩蛍光体から選ばれる少なくとも１種を含むことを特徴とする。
【００１８】
（Ａ）β型ＳｉＡｌＯＮである２価のユーロピウム付活酸窒化物緑色系発光蛍光体
当該２価のユーロピウム付活酸窒化物緑色系発光蛍光体は、
一般式（Ａ）：ＥｕａＳｉｂＡｌｃＯｄＮｅ
で実質的に表される（以下、当該２価のユーロピウム付活酸窒化物緑色系発光蛍光体を「第１の緑色系発光蛍光体」と呼称する。）。一般式（Ａ）において、Ｅｕはユーロピウム、Ｓｉはケイ素、Ａｌはアルミニウム、Ｏは酸素、Ｎは窒素を表している。一般式（Ａ）中、Ｅｕの組成比（濃度）を表すａの値は０．００５≦ａ≦０．４である。ａの値が０．００５未満である場合には、十分な明るさが得られないためであり、またａの値が０．４を超える場合には、濃度消光などにより、明るさが大きく低下するためである。なお、粉体特性の安定性、母体の均質性から、上記式中のａの値は、０．０１≦ａ≦０．２であるのが好ましい。また、一般式（Ａ）において、Ｓｉの組成比（濃度）を表すｂおよびＡｌの組成比（濃度）を表すｃは、ｂ＋ｃ＝１２を満足する数であり、Ｏの組成比（濃度）を表すｄおよびＮの組成比（濃度）を表すｅは、ｄ＋ｅ＝１６を満足する数である。
【００１９】
当該第１の緑色系発光蛍光体としては、具体的には、Ｅｕ０．０５Ｓｉ１１．５０Ａｌ０．５０Ｏ０．０５Ｎ１５．９５、Ｅｕ０．１０Ｓｉ１１．００Ａｌ１．００Ｏ０．１０Ｎ１５．９０、Ｅｕ０．３０Ｓｉ９．８０Ａｌ２．２０Ｏ０．３０Ｎ１５．７０、Ｅｕ０．１５Ｓｉ１０．００Ａｌ２．００Ｏ０．２０Ｎ１５．８０、Ｅｕ０．０１Ｓｉ１１．６０Ａｌ０．４０Ｏ０．０１Ｎ１５．９９、Ｅｕ０．００５Ｓｉ１１．７０Ａｌ０．３０Ｏ０．０３Ｎ１５．９７などを挙げることができるが、勿論これに限定されるものではない。
【００２０】
（Ｂ）２価のユーロピウム付活珪酸塩蛍光体
当該２価のユーロピウム付活珪酸塩蛍光体は、
一般式（Ｂ）：２（Ｂａ１‐ｆ‐ｇＭＩｆＥｕｇ）Ｏ・ＳｉＯ２
で実質的に表される（以下、当該２価のユーロピウム付活珪酸塩蛍光体を「第２の緑色系発光蛍光体」と呼称する。）。一般式（Ｂ）において、Ｂａはバリウム、Ｅｕはユーロピウム、Ｏは酸素、Ｓｉはケイ素を表している。一般式（Ｂ）中、ＭＩは、Ｍｇ、ＣａおよびＳｒから選ばれる少なくとも１種のアルカリ土類金属元素を示し、高効率な母体を得るためには、ＭＩはＳｒであることが好ましい。一般式（Ｂ）中、ＭＩの組成比（濃度）を表すｆの値は０＜ｆ≦０．５５であり、ｆの値がこの範囲内であることで、５１０〜５４０ｎｍの範囲の緑色系発光を得ることができる。ｆの値が０．５５を超える場合には、黄色味がかった緑色系発光となり、色純度が悪くなってしまう。さらには、効率、色純度の観点からは、ｆの値は０．１５≦ｆ≦０．４５の範囲の範囲内であることが好ましい。また一般式（Ｂ）中、Ｅｕの組成比（濃度）を示すｇの値は０．０３≦ｇ≦０．１０である。ｇの値が０．０３未満である場合には、十分な明るさが得られないためであり、また、ｇの値が０．１０を超える場合には、濃度消光などにより、明るさが大きく低下するためである。なお、明るさおよび粉体特性の安定性から、ｇの値は０．０４≦ｇ≦０．０８の範囲内であることが好ましい。
【００２１】
当該第２の緑色系発光蛍光体としては、具体的には、２（Ｂａ０．７０Ｓｒ０．２６Ｅｕ０．０４）・ＳｉＯ２、２（Ｂａ０．５７Ｓｒ０．３８Ｅｕ０．０５）Ｏ・ＳｉＯ２、２（Ｂａ０．５３Ｓｒ０．４３Ｅｕ０．０４）Ｏ・ＳｉＯ２、２（Ｂａ０．８２Ｓｒ０．１５Ｅｕ０．０３）Ｏ・ＳｉＯ２、２（Ｂａ０．４６Ｓｒ０．４９Ｅｕ０．０５）Ｏ・ＳｉＯ２、２（Ｂａ０．５９Ｓｒ０．３５Ｅｕ０．０６）Ｏ・ＳｉＯ２、２（Ｂａ０．５２Ｓｒ０．４０Ｅｕ０．０８）Ｏ・ＳｉＯ２、２（Ｂａ０．８５Ｓｒ０．１０Ｅｕ０．０５）Ｏ・ＳｉＯ２、２（Ｂａ０．４７Ｓｒ０．５０Ｅｕ０．０３）Ｏ・ＳｉＯ２、２（Ｂａ０．５４Ｓｒ０．３６Ｅｕ０．１０）Ｏ・ＳｉＯ２、２（Ｂａ０．６９Ｓｒ０．２５Ｃａ０．０２Ｅｕ０．０４）Ｏ・ＳｉＯ２、２（Ｂａ０．５６Ｓｒ０．３８Ｍｇ０．０１Ｅｕ０．０５）Ｏ・ＳｉＯ２、２（Ｂａ０．８１Ｓｒ０．１３Ｍｇ０．０１Ｃａ０．０１Ｅｕ０．０４）Ｏ・ＳｉＯ２などを挙げることができるが、勿論これに限定されるものではない。
【００２２】
（Ｃ）４価のマンガン付活フッ化４価金属塩蛍光体
当該４価のマンガン付活フッ化４価金属塩蛍光体は、
一般式（Ｃ）：ＭＩＩ２（ＭＩＩＩ１−ｈＭｎｈ）Ｆ６
で実質的に表される（以下、当該４価のマンガン付活フッ化４価金属塩蛍光体を「第１の赤色系発光蛍光体」と呼称する。）。なお、一般式（Ｃ）において、Ｍｎはマンガン、Ｆはフッ素を表している。一般式（Ｃ）中、ＭＩＩは、Ｎａ、Ｋ、ＲｂおよびＣｓから選ばれる少なくとも１種のアルカリ金属元素を示し、明るさおよび粉体特性の安定性から、ＭＩＩはＫであることが好ましい。また一般式（Ｃ）中、ＭＩＩＩは、Ｇｅ、Ｓｉ、Ｓｎ、ＴｉおよびＺｒから選ばれる少なくとも１種の４価の金属元素を示し、明るさおよび粉体特性の安定性から、ＭＩＩＩはＴｉであることが好ましい。また、一般式（Ｃ）中、Ｍｎの組成比（濃度）を示すｈの値は０．００１≦ｈ≦０．１である。ｈの値が０．００１未満である場合には、十分な明るさが得られないという不具合があり、また、ｈの値が０．１を超える場合には、濃度消光などにより、明るさが大きく低下するという不具合があるためである。明るさおよび粉体特性の安定性から、ｈの値は０．００５≦ｈ≦０．５であることが好ましい。
【００２３】
当該第１の赤色系発光蛍光体としては、具体的には、Ｋ２（Ｔｉ０．９９Ｍｎ０．０１）Ｆ６、Ｋ２（Ｔｉ０．９Ｍｎ０．１）Ｆ６、Ｋ２（Ｔｉ０．９９９Ｍｎ０．００１）Ｆ６、Ｎａ２（Ｚｒ０．９８Ｍｎ０．０２）Ｆ６、Ｃｓ２（Ｓｉ０．９５Ｍｎ０．０５）Ｆ６、Ｃｓ２（Ｓｎ０．９８Ｍｎ０．０２）Ｆ６、Ｋ２（Ｔｉ０．８８Ｚｒ０．１０Ｍｎ０．０２）Ｆ６、Ｎａ２（Ｔｉ０．７５Ｓｎ０．２０Ｍｎ０．０５）Ｆ６、Ｃｓ２（Ｇｅ０．９９９Ｍｎ０．００１）Ｆ６、（Ｋ０．８０Ｎａ０．２０）２（Ｔｉ０．６９Ｇｅ０．３０Ｍｎ０．０１）Ｆ６などを挙げることができるが、勿論これに限定されるものではない。
【００２４】
（Ｄ）４価のマンガン付活フッ化４価金属塩蛍光体
当該４価のマンガン付活フッ化４価金属塩蛍光体は、
一般式（Ｄ）：ＭＩＶ（ＭＩＩＩ１−ｈＭｎｈ）Ｆ６
で実質的に表される（以下、当該４価のマンガン付活フッ化４価金属塩蛍光体を「第２の赤色系発光蛍光体」と呼称する。）。なお、一般式（Ｄ）において、Ｍｎはマンガン、Ｆはフッ素を表している。一般式（Ｄ）中、ＭＩＩＩは、上述した一般式（Ｃ）中のＭＩＩＩと同じくＧｅ、Ｓｉ、Ｓｎ、ＴｉおよびＺｒから選ばれる少なくとも１種の４価の金属元素を示し、同様の理由から、ＭＩＩＩはＴｉであることが好ましい。また一般式（Ｄ）中、ＭＩＶは、Ｍｇ、Ｃａ、Ｓｒ、ＢａおよびＺｎから選ばれる少なくとも１種のアルカリ土類金属元素を示し、明るさおよび粉体特性の安定性から、ＭＩＶはＣａであることが好ましい。また、一般式（Ｄ）中、Ｍｎの組成比（濃度）を示すｈの値は、上述した一般式（Ｃ）中のｈと同じく０．００１≦ｈ≦０．１であり、同様の理由から、０．００５≦ｈ≦０．５であることが好ましい。
【００２５】
当該第２の赤色系発光蛍光体としては、具体的には、Ｚｎ（Ｔｉ０．９８Ｍｎ０．０２）Ｆ６、Ｂａ（Ｚｒ０．９９５Ｍｎ０．００５）Ｆ６、Ｃａ（Ｔｉ０．９９５Ｍｎ０．００５）Ｆ６、Ｓｒ（Ｚｒ０．９８Ｍｎ０．０２）Ｆ６などを挙げることができるが、勿論これに限定されるものではない。
【００２６】
本発明の発光装置における波長変換部は、緑色系発光蛍光体として、上述した（Ａ）β型ＳｉＡｌＯＮである２価のユーロピウム付活酸窒化物蛍光体（第１の緑色系発光蛍光体）および（Ｂ）２価のユーロピウム付活珪酸塩蛍光体（第２の緑色系発光蛍光体）から選ばれる少なくとも１種を含み、赤色系発光蛍光体として、上述した２種の（Ｃ）４価のマンガン付活フッ化４価金属塩蛍光体（第１の赤色系発光蛍光体）および（Ｄ）４価のマンガン付活フッ化４価金属塩蛍光体（第２の赤色系発光蛍光体）から選ばれる少なくとも１種を含む。なお、図２には、本発明の発光装置に用いられ得るβ型ＳｉＡｌＯＮである２価のユーロピウム付活酸窒化物緑色系発光蛍光体の具体的な一例（具体的組成：Ｅｕ０．０５Ｓｉ１１．５０Ａｌ０．５０Ｏ０．０５Ｎ１５．９５）の発光スペクトル分布、図３には、本発明の発光装置に用いられ得る２価のユーロピウム付活珪酸塩蛍光体の具体的な一例（具体的組成：２（Ｂａ０．７０Ｓｒ０．２６Ｅｕ０．０４）Ｏ・ＳｉＯ２）の発光スペクトル分布、図４には、本発明の発光装置に用いられ得る４価のマンガン付活フッ化４価金属塩蛍光体の具体的な一例（具体的組成：Ｋ２（Ｔｉ０．９９Ｍｎ０．０１）Ｆ６）の発光スペクトル分布をそれぞれ示している。図２〜図４に示す発光スペクトルはいずれも、励起波長４５０ｎｍで、蛍光分光光度計を用いて測定された結果であり、縦軸は強度（任意単位）、横軸は波長（ｎｍ）である。
【００２７】
本発明の発光装置において、緑色系発光蛍光体と赤色系発光蛍光体との混合比率は特に制限されないが、赤色系発光蛍光体に対し、緑色系発光蛍光体を重量比で５〜７０％の範囲内の混合比率で混合することが好ましく、１５〜４５％の範囲内の混合比率で混合することがより好ましい。
【００２８】
ここで、図５は、本発明の好ましい一例の発光装置（後述する実施例１で作製した発光装置）の発光スペクトル分布を示すグラフであり、図５において縦軸は強度（任意単位）、横軸は波長（ｎｍ）である。また図６は、本発明の好ましい一例の発光装置（後述する実施例１で作製した発光装置）をバックライト光源として組み込んだＬＣＤの色再現性を示す色度図（ＣＩＥ１９３１）である。これに対し、図７は、黄色系発光蛍光体を用いた従来の発光装置（後述する比較例１で作製した発光装置）の発光スペクトル分布を示すグラフであり、図８は、この発光装置をバックライト光源として組み込んだＬＣＤの色再現性を示す色度図（ＣＩＥ１９３１）である。なお、図５および図７に示す発光装置の発光スペクトル分布は、ＭＣＰＤ−２０００（大塚電子（株）製）を用いて測定された結果であり、また、図６および図８に示す色再現性は、Ｂｍ５（（株）トプコン製）を用いて測定された結果である。図５〜図８から、本発明の発光装置によれば、従来の発光装置とは異なり、発光素子からの発光を波長変換部において効率よく吸収して、高効率な白色光を発光するとともに、色再現性（ＮＴＳＣ比）が著しく良好な白色光を得ることができる発光装置が提供されることが分かる。なお、ＮＴＳＣ比とは、ＮＴＳＣ（National  Television  System  Committee）が定めた赤、緑、青、各色のＸＹＺ表色系色度図における色度座標（ｘ、ｙ）はそれぞれ赤（０．６７０，０．３３０）、緑（０．２１０，０．７１０）、青（０．１４０，０．０８０）であり、その赤、緑、青それぞれの色度座標を結んで得られる三角形の面積に対する比率を表している。
【００２９】
上述した本発明の発光装置に用いる発光素子としては特に制限されるものではないが、ピーク波長が４３０〜４８０ｎｍ（より好適には４４０〜４８０ｎｍ）の青色領域の一次光を発する窒化ガリウム（ＧａＮ）系半導体を発光素子として好適に用いることができる。ピーク波長が４３０ｎｍ未満の発光素子を用いた場合には、青色光成分の寄与が小さくなって演色性が悪くなり、実用的でなくなる虞があるためであり、また、ピーク波長が４８０ｎｍを超える発光素子を用いた場合には、白色での明るさが低下し、実用的でなくなる虞があるためである。
【００３０】
本発明の発光装置は、上述した特徴を備えているのであれば、その他の構成については特に制限されるものではない。封止剤６としては、透光性を有する樹脂材料であるエポキシ樹脂、シリコーン樹脂、尿素樹脂などを用いることができるが、これらに限定されるものではない。また、波長変換部３には、上述した蛍光体および封止剤以外に、本発明の効果を阻害しない範囲で、適宜のＳｉＯ２、ＴｉＯ２、ＺｒＯ２、Ａｌ２Ｏ３、Ｙ２Ｏ３などの添加剤が含有されていても勿論よい。
【００３１】
なお、本発明の発光装置に用いられる上述した緑色系発光蛍光体、赤色系発光蛍光体は、いずれも公知のものであり、従来公知の適宜の手法で製造するか、または製品として入手することが可能である。
【００３２】
以下、実施例および比較例を挙げて本発明をより詳細に説明するが、本発明はこれらに限定されるものではない。
【００３３】
＜実施例１＞
以下のようにして図１に示した例の発光装置１を作製した。発光素子２として、４５０ｎｍにピーク波長を有する窒化ガリウム（ＧａＮ）系半導体を用い、波長変換部３には、緑色系発光蛍光体としてＥｕ０．０５Ｓｉ１１．５０Ａｌ０．５０Ｏ０．０５Ｎ１５．９５（β型ＳｉＡｌＯＮ）、赤色系発光蛍光体としてＫ２（Ｔｉ０．９９Ｍｎ０．０１）Ｆ６を用いた。これらの緑色系発光蛍光体と赤色系発光蛍光体とを３０：７０の割合（重量比）で混合したものを所定の樹脂中に分散し(樹脂と蛍光体との比率は１．００：０．２５)、波長変換部を作製した。このようにして実施例１の発光装置を作製した。
【００３４】
＜比較例１＞
（Ｙ０．４０Ｇｄ０．４５Ｃｅ０．１５）３Ａｌ５Ｏ１２で表される黄色系発光蛍光体を波長変換部に用いたこと以外は実施例１と同様にして発光装置を作製した。
【００３５】
実施例１、比較例１でそれぞれ得られた発光装置について、明るさ、Ｔｃ−ｄｕｖおよび色再現性（ＮＴＳＣ比）を評価した。明るさは順電流（ＩＦ）２０ｍＡの条件にて点灯し、発光装置からの白色光を光電流に変換することにより求めた。またＴｃ−ｄｕｖについては、順電流（ＩＦ）２０ｍＡの条件にて点灯し、発光装置からの白色光を大塚電子（株）製ＭＣＰＤ−２０００にて測定し、その値を求めた。また、色再現性（ＮＴＳＣ比）は、作製した発光装置を市販のＬＣＤテレビディスプレイのバックライト光源として組み込み、（株）トプコン製Ｂｍ５にて測定し、その値を求めた。結果を表１に示す。
【００３６】
【表１】
2014039052.tif 000003
【００３７】
表１から、本発明の発光装置は従来品に比し、色再現性(ＮＴＳＣ比)が飛躍的に向上しており、中、小型ＬＣＤ用バックライトとして好適な特性を有していることが分かる。
【００３８】
＜実施例２＞
発光素子２として４４０ｎｍにピ−ク波長を有する窒化ガリウム(ＧａＮ)系半導体を用いた、緑色系発光蛍光体として２（Ｂａ０．７０Ｓｒ０．２６Ｅｕ０．０４）Ｏ・ＳｉＯ２、赤色系発光蛍光体としてＫ２（Ｔｉ０．９９５Ｍｎ０．００５）Ｆ６を用いたこと以外は実施例１と同様にして発光装置を作製した。
【００３９】
＜比較例２＞
（Ｙ０．４０Ｇｄ０．５０Ｃｅ０．１０）３Ａｌ５Ｏ１２で表される黄色系発光蛍光体を波長変換部に用いたこと以外は実施例２と同様にして発光装置を作製した。
【００４０】
実施例２、比較例２でそれぞれ得られた発光装置についても、上述した実施例１、比較例１の発光装置の場合と同様に明るさ、Ｔｃ−ｄｕｖおよび色再現性（ＮＴＳＣ比）を評価した。結果を表２に示す。
【００４１】
【表２】
2014039052.tif 000004
【００４２】
表２から、本発明の発光装置は従来品に比し、色再現性(ＮＴＳＣ比)が飛躍的に向上しており、中、小型ＬＣＤ用バックライトとして好適な特性を有していることが分かる。
【００４３】
＜実施例３〜８、比較例３〜８＞
下記の表３に示すような発光素子のピーク波長および蛍光体の組み合わせをそれぞれ用いたこと以外は実施例１と同様にして実施例３〜８および比較例３〜８の発光装置を作製し、上述と同様にして明るさ、Ｔｃ−ｄｕｖおよび色再現性（ＮＴＳＣ比）を評価した。結果も併せて表３に示す。
【００４４】
【表３】
2014039052.tif 000005
【００４５】
表３からも、本発明の発光装置は従来品に比し、色再現性(ＮＴＳＣ比)が飛躍的に向上しており、中、小型ＬＣＤ用バックライトとして好適な特性を有していることが分かる。
【符号の説明】
【００４６】
１  発光装置、２  発光素子、３  波長変換部、４  緑色系発光蛍光体、５  赤色系発光蛍光体、６  封止剤。
【図１】
2014039052.tif 000006
【図２】
2014039052.tif 000007
【図３】
2014039052.tif 000008
【図４】
2014039052.tif 000009
【図５】
2014039052.tif 000010
【図６】
2014039052.tif 000011
【図７】
2014039052.tif 000012
【図８】
2014039052.tif 000013